(57)【特許請求の範囲】
【請求項１】
バインダーと着色剤とを含む少なくとも１層の黒色層がコートされた基材を含むレーザーアドレス可能な熱転写システムに用いられる黒色ドナーであって、前記着色剤は赤外線非吸収黒色染料または顔料と前記黒色層中の前記着色剤の総量に基づいて約１０％〜約５０％のカーボンブラック顔料とを含む黒色ドナー。
【請求項２】
レセプターと黒色ドナーとを含むレーザーアドレス可能な熱転写システムであって、前記黒色ドナーはバインダーと着色剤とを含む少なくとも１層の黒色層がコートされた基材を含み、前記着色剤は赤外線非吸収黒色染料または顔料と前記黒色層中の前記着色剤の総量に基づいて約１０％〜約５０％のカーボンブラック顔料とを含む熱転写システム。
【請求項３】
バインダーと赤外線吸収体と着色剤とを含む少なくとも１層の黒色層がコートされた基材を含むレーザーアドレス可能な熱転写システムに用いられる黒色ドナーであって、前記着色剤は赤外線非吸収黒色染料または顔料と前記黒色層中の前記着色剤の総量に基づいて約１０％〜約５０％のカーボンブラック顔料とを含む黒色ドナー。
【発明の詳細な説明】
【０００１】
発明の属する技術分野
本発明は、画像に黒色部分を生成するための、赤外線レーザーを備えた画像記録装置に用いられる黒色熱転写媒体に関する。特に、本発明は、黒色着色剤に対する画像形成赤外線による妨害（例えば、吸収や散乱による）を減らすことによって、画像品質を改善させる黒色媒体に関する。
【０００２】
従来の技術
画像形成技術において、光放射線に露光することによって画像を形成する要素は周知である。赤外線レーザーダイオードの利用により、レーザースキャナを用いて様々な基材上に画像を生成する簡便な手段が与えられた。特に、レーザー熱転写システムは過去１０年間にわたって非常に注目されてきている。    特に、レーザー熱転写システムは過去１０年にわたって非常に注目されてきている。代表的なレーザー熱転写システムにおいては、赤外線吸収転写媒体の層を有するドナーシートをレセプターと接触させて置き、アセンブリを赤外（ＩＲ）線のパターンに露光する。ＩＲ線の吸収により露光された領域に速やかに熱が蓄積されて、これによってドナーからレセプターへ媒体が転写されて画像が生成される。この転写は、例えば、昇華（または拡散）、アブレーティブ転写、フィルム転写または物質転写によるものである。
【０００３】
昇華または拡散転写システムは、バインダーを共に転写することなくレセプターに着色剤を昇華（または拡散）させる機構を備えている。このプロセスでは、転写される着色剤の量を放射線エネルギーの入力に応じて連続的に変えることができる。この種のプロセスは、ＪＰ第５１−０８８０１６号、ＧＢ第２，０８３，７２６号、米国特許第５，１２６，７６０号、第５，０５３，３８１号、第５，０１７，５４７号および第４，５４１，８３０号に記載されている。
【０００４】
アブレーティブ熱転写システムにおいては、露光した転写媒体をガスの生成によってドナーからレセプターへと移動させる。  熱に晒すことによって分解してガスを速やかに生成するような特定のポリマーを選択する。転写媒体下またはその中へのガスの蓄積が、媒体をレセプターへ転写させる推進剤として作用する。様々なレーザーアブレーティブシステムは、例えば、  米国特許第５，５１６，６２２号、第５，５１８，８６１号、第５，３２６，６１９号、第５，３０８，７３７号、第５，２７８，０２３号、第５，２５６，５０６号、第５，１７１，６５０号、第５，１５６，９３８号、第３，９６２，５１３号およびＷＯ第９０／１２３４２号に例示されている。
【０００５】
物質転写システムにおいては、着色剤と関連のバインダー材料が、溶融または半溶融状態（溶融固着転写）で、放射線源への露光によりレセプターに転写される。熱転写媒体が、ドナー表面に接着するよりも強い力でレセプター表面に固着されて、媒体が画像領域に物理的に転写される。与えたエネルギーがある閾値を超えるかどうかによって着色剤の転写は実質的に０％〜１００％である。これらのタイプのシステムは、ＪＰ第６３−３１９１９２号、ＪＰ第６９−３１９１９２号、ＷＯ第９７／１５１７３号、ＥＰ第５３００１８号、ＥＰ第６０２８９３号、ＥＰ第６７５００３号、ＥＰ第７４５４８９号、米国特許第５，５０１，９３７号、第５，４０１，６０６号および第５，０１９，５４９号に例示されている。
【０００６】
レーザー誘導フィルム転写（ＬＩＦＴ）において、ドナーシートは、高分子量網を形成するために画像形成バインダーと反応する架橋剤を含有している。この架橋剤の正味の効果は、メルトフロー現象を良好に制御し、より凝集性の材料をレセプターに転写して、高品質のドットが得られることである。このタイプのシステムは、１９９７年４月２２日出願の米国特許出願第０８／８４２，１５１号に例示されている。
【０００７】
転写媒体は、画像形成放射線とは異なる波長で吸収されるのが理想的である。しかしながら、黒色着色剤は、通常、広範囲の波長を吸収するため、これが画像形成放射線を妨害しない黒色ドナーを処方するのを難しくさせている。黒色着色剤による赤外線の吸収は、熱がさらに生成されて、画像品質を下げたり、場合によっては、画像形成媒体を破壊する恐れがあるため特に問題がある。従って、赤外線画像形成源をあまり妨害しない黒色処方が必要とされている。
【０００８】
発明の開示
本発明は、レーザーアドレス可能な（ａｄｄｒｅｓｓａｂｌｅ）熱転写システムに用いられる黒色ドナーを提供する。本黒色ドナーは、バインダーと着色剤を含む少なくとも１層の黒色層がコートされた基材を含み、着色剤は赤外線非吸収黒色染料または顔料と着色剤の総量に基づいて約１０％〜約５０％のカーボンブラック顔料とを含む。一般に、黒色層は赤外線吸収体を含む。ただし、赤外線吸収体を別の層の一部にできる場合には必ずしも必要ではない。
【０００９】
カーボンブラック顔料と赤外線非吸収黒色染料または顔料の組み合わせは非常に有利である。例えば、吸収や散乱によるような赤外線の画像形成源をあまり妨害することがない。このように、生成される熱の量を減じることができ、より良い画像品質が得られる。
【００１０】
本発明はまた、レセプターと黒色ドナーとを含むレーザーアドレス可能な熱転写システムであって、黒色ドナーはバインダーと着色剤を含む少なくとも１層の黒色層がコートされた基材を含み、着色剤は赤外線非吸収黒色染料または顔料と着色剤の総量に基づいて約１０％〜約５０％のカーボンブラック顔料とを含むシステムも提供する。
【００１１】
本発明はさらに、黒色画像を形成する方法も提供する。本方法には、レセプターと黒色ドナーを互いに接触させながら組み立てる工程と、アセンブリをレーザー放射線に露光して、ドナーから照射領域のレセプターへ黒色画像を転写する工程と、ドナーとレセプターを分離する工程を備え、黒色ドナーはバインダーと着色剤を含む少なくとも１層の黒色層がコートされた基材を含み、着色剤は赤外線非吸収黒色染料または顔料と着色剤の総量に基づいて約１０％〜約５０％のカーボンブラック顔料とを含む。
【００１２】
好ましい実施形態の詳細な説明
黒色ドナー要素は、黒色着色剤（複数も可）と赤外線（ＩＲ）吸収体（本明細書においては光から熱への変換材料とも呼ぶ）を含有する少なくとも１層がコートされた基材を含むものとして提供される。この黒色着色剤（複数も可）とＩＲ吸収体は同一の層（複数も可）または別の層であっても構わない。ＩＲ吸収体は、国際特許出願番号ＷＯ第９４／０４３６８号に開示されたドナーに加えて、またはその代わりにレセプター中に存在させてもよい。米国特許第５，１７１，６５０号に開示されたような動的剥離層のようなその他の層を存在させてもよい。これとは別に、ドナーはＥＰ第０４９１５６４号に開示されたような自立形としてもよい。
【００１３】
基材は、ポリエステル（例えば、ポリエチレンテレフタレート、ポリエチレンナフタレート）、９，９−ビス（４−ヒドロキシフェニル）フルオレンとイソフタル酸、テレフタル酸またはこれらの混合物とから誘導された内部重合（ｉｎｔｅｒｐｏｌｙｍｅｒｉｚｅｄ）繰り返し単位から実質的になるフルオレンポリエステルポリマー、ポリエチレン、ポリプロピレン、ポリ塩化ビニルおよびこれらのコポリマー、ならびに加水分解および非加水分解酢酸セルロースのような好ましくは透明なポリマーフィルムである。
【００１４】
本明細書で用いる「黒色染料または顔料」という用語は、可視スペクトル（一般に、約３５０ｎｍ〜約７５０ｎｍ）にわたるほぼ全ての波長で比較的等しくエネルギーを吸収する染料および顔料を含むものと定義される。全可視スペクトルにわたって吸収する黒色染料または顔料の一例としてはカーボンブラックが挙げられるが、赤外線領域のスペクトルもまた大幅に吸収する。「黒色染料または顔料」という用語にはまた、全可視スペクトルにわたって波長を異なって吸収する染料および顔料も含まれる。かかる染料または顔料は、実際に「黒色」と呼ばれているが、実際には例えば、非常に濃い青であったりする。さらに、「黒色染料または顔料」という用語には、それぞれは黒色であったりなかったりするが、混合すると中色の黒色となる染料および／または顔料の混合物が含まれる。例えば、実施例３には、中色の黒色を与える「ＮＥＰＴＵＮ」ブラック、ブルーシェードマゼンタおよびレッドシェード黄色顔料の混合物が含まれている。本明細書において用いる「赤外線非吸収」黒色染料または顔料という用語は、赤外線領域のスペクトル（一般に、約７５０ｎｍ〜約１０００マイクロメートル）を最低限しか吸収しない染料または顔料を含むものと定義される。これは黒色染料または顔料が赤外線スペクトルのエネルギーを僅かしか、または全く吸収しないことを意味するものであるが、赤外線吸収源を僅かしか、または全く妨害しないのであれば少量吸収しても構わない。赤外線非吸収黒色染料または顔料は、使用濃度で、赤外線領域のスペクトルにおいて、好ましくは約０．５未満の吸光度単位、より好ましくは約０．１未満の吸光度単位を吸収する。「赤外線非吸収」黒色染料および顔料としては、例えば、「ＮＥＰＴＵＮ」Ｂｌａｃｋ  Ｘ６０、「ＰＡＬＩＯＧＥＮ」Ｂｌａｃｋ  Ｓ  ００８４およびＭｉｃｒｏｌｉｔｈ  Ｖｉｏｌｅｔ  Ｂ−Ｋが例示される。
【００１５】
黒色染料層には、バインダーに溶解または分散された１種類以上の染料または顔料が含まれるが、バインダーフリーの着色層も可能である（例えば、国際特許出願番号ＷＯ第９４／０４３６８号を参照のこと）。一般に、カーボンブラックは、その中色とカバー力から主要な着色剤として用いられるが、主にカーボンブラック分散液をベースとした黒色ドナーは、カーボンブラック粒子固有の吸収性のために処方が難しい。着色転写層中でカーボンブラックを過熱すると、密度が失われたり、転写画像の拡散が増大する。転写画像が拡散すると、画像品質および解像度が落ちる。約７５０ｎｍを超える、好ましくは約８００ｎｍを超える波長で吸光度が最小の１種類以上の黒色染料または顔料を黒色着色層に組み込むことによって、画像形成放射線の妨害が減少し、画像品質および解像度が改善されることを本出願人らは見出した。カーボンブラックの濃度が大幅に減っても、許容できる色の中間状態とカバー力が維持されている。着色層に添加するカーボンブラックの重量パーセントは、好ましくは、添加する黒色着色剤の総重量の約１０％〜約５０％、より好ましくは約１０％〜約４０％、最も好ましくは約１０％〜約３０％である。
【００１６】
好適なカーボンブラック顔料としては、Ｃｏｌｕｍｂｉａｎ  Ｃｈｅｍｉｃａｌｓ  Ｃｏ．，（ジョージア州、アトランタ）より入手可能な「ＲＡＶＥＮ」４５０、７６０ＵＬＴＲＡ、８９０、１０２０、１２５０およびその他、同様に、Ｃａｂｏｔ  Ｃｏｒｐ．，（マサチューセッツ州、ウォルサム）より入手可能なＢａｌｃｋ  Ｐｅａｒｌｓ  １７０、Ｂｌａｃｋ  Ｐｅａｒｌｓ  ４８０、Ｖｕｌｃａｎ  ＸＣ７２、Ｂｌａｃｋ  Ｐｅａｒｌｓ  １１００およびその他が挙げられる。
【００１７】
好適な赤外線非吸収黒色染料または顔料としては、「ＮＥＰＴＵＮ」Ｂｌａｃｋ  Ｘ６０（ＢＡＳＦ  Ｃｏｒｐｏｒａｔｉｏｎ（ノースカロライナ州、シャーロット）より入手可能なＣ．Ｉ．  Ｓｏｌｖｅｎｔ  Ｂｌａｃｋ  ３、ＣＡＳ登録番号４１９７−２５−５）、「ＰＡＬＩＯＧＥＮ」Ｂｌａｃｋ  Ｓ  ００８４（ＢＡＳＦより入手可能なＣ．Ｉ．  Ｐｉｇｍｅｎｔ  Ｂｌａｃｋ  ３１、ＣＡＳ登録番号６７０７５−３７−０）、Ｍｉｃｒｏｌｉｔｈ  Ｖｉｏｌｅｔ  Ｂ−Ｋ（ＣＩＢＡ  Ｃｏｒｐ．，（デラウェア州、ニューポート）より入手可能なＣ．Ｉ．  Ｐｉｇｍｅｎｔ  Ｖｉｏｌｅｔ  ３７、ＣＡＳ登録番号１７７４１−６３−８）、「ＯＲＡＳＯＬ」Ｂｌａｃｋ（チバガイギー社、化学部門（ノースカロライナ州、グリーンスボロー）より入手可能なＣ．Ｉ．  Ｓｏｌｖｅｎｔ  Ｂｌａｃｋ  ２８、ＣＡＳ登録番号１２２３７−２３−９、Ｃ．Ｉ．  Ｓｏｌｖｅｎｔ  Ｂｌａｃｋ  ２９、ＣＡＳ登録番号６１９０１−８７−９）、「ＮＩＧＲＯＳＩＮＥ」Ｂｌａｃｋ（Ｐｙｌａｍ  Ｐｒｏｄｕｃｔｓ  Ｃｏ．，  Ｉｎｃ．，（ニューヨーク州、ガーデンシティ）より入手可能なＣ．Ｉ．  Ａｃｉｄ  Ｂｌａｃｋ  ２、ＣＡＳ登録番号８００５−０３−６、Ｃ．Ｉ．  Ｓｏｌｖｅｎｔ  Ｂｌａｃｋ  ５、ＣＡＳ登録番号１１０９９−０３−９）、ＢＡＳＦより入手可能な「ＰＡＬＩＯＴＯＬ」Ｂｌａｃｋ  Ｋ００８０、「ＳＡＮＤＯＬＡＮ」Ｂｌａｃｋ  Ｅ−ＨＬ（Ｓａｎｄｏｚ（ノースカロライナ州、シャーロット）より入手可能）、「ＮＥＡＺＯＰＡＮ」Ｂａｌｃｋ  Ｌ  ００８０（ＢＡＳＦより入手可能）、アトランティックジアゾブラックＯＢスープラ（Ｐｙｌａｍより入手可能）および「ＳＯＬＡＮＴＩＮＥ」Ｂｌａｃｋ  Ｌ（Ｐｙｌａｍより入手可能）が挙げられる。
【００１８】
色のプルーフ用途に用いるとき、黒色着色層は、国際プリプレスプルーフ協会によるウェブオフセット印刷の黒色標準（ＳＷＯＰ）およびその他印刷業界において認知された黒色標準に適合する黒色を再製する１種類以上の染料または顔料を含むのが好ましい。
【００１９】
赤外線吸収体は、画像形成放射線を熱に変換できなければならない。従って、光から熱への変換材料とも呼ばれる。光から熱への変換材料は、光から熱への個別の変換層に入れたり、着色剤と同じ層中にある光から熱への変換材料の分散液とすることができる。光から熱への変換材料はいずれも、これに限られるものではないが、放射線吸収顔料または染料を含有する複合体、放射線吸収金属薄膜、金属酸化物薄膜、金属硫化物薄膜等をはじめとするドナー構造体に用いてもよい。例えば、米国特許第４，４３０，３６６号に、光から熱への個別の変換層として用いることのできる酸化アルミニウム層を形成する方法が記載されている。有用な赤外線吸収顔料または染料は、当業者に周知である。有用な赤外線吸収顔料または染料としては、テトラアリールポリメチン（ＴＡＰＭ）染料、スクアリウム染料（米国特許第５，０１９，５４９号に記載されたもの）、アニリンおよびフェニレンジアミン染料（米国特許第５，１９２，７３７号に記載されたもの）、シアミン染料「ＣＹＡＳＯＲＢ」ＩＲ  １６５、１２６または９９（Ｇｌｅｎｄａｌｅ  Ｐｒｏｔｅｃｔｉｖｅ  Ｔｅｃｈｎｏｌｏｇｉｅｓ（フロリダ州、レイクランド）より市販されている）が例示される。特に有用な光から熱への変換材料は、米国特許第５，１３５，８４２号に記載されたような下式で表されるテトラアリールポリメチン（ＴＡＰＭ）である。
【化１】
0004025016.tif 000002
式中、Ａｒ1〜Ａｒ4は、Ａｒ1〜Ａｒ4で表されるアリール基のうち最高３つが第３級アミノ置換基（好ましくは４位）を含むように同一または異なるアリール基であり、Ｘはアニオンである。好ましくは少なくとも１つ、ただし２つ以下の前記アリール基が第３級アミノ置換基を含む。第３級アミノ置換基を含むアリール基は、好ましくはポリメチン鎖の異なる末端に付加している、すなわち、Ａｒ1またはＡｒ2、Ａｒ3またはＡｒ4が第３級アミン置換基を含む。有用な第３級アミノ基としては、ジアルキルアミノ基（ジメチルアミノ、ジエチルアミノ等）、ジアリールアミノ基（ジフェニルアミノ等）、アルキルアリールアミノ基（Ｎ−メチルアニリノ等）およびピロリジノ、モルホリノまたはピペリジノのようなヘテロ環状基が挙げられる。第３級アミノ基は、縮合環系の一部を形作る。すなわち、Ａｒ1〜Ａｒ4のうち１つ以上がユロリジン基を表す。
【００２０】
Ａｒ1〜Ａｒ4で表されるアリール基としては、フェニル、ナフチルまたはその他縮合環系が挙げられるが、フェニル環が好ましい。前述した第３級アミノ基に加えて、環上に存在してもよい置換基としては、アルキル基（好ましくは炭素原子１０個まで）、ハロゲン原子（ＣｌやＢｒ等）、ヒドロキシ基、チオエーテル基およびアルコキシ基が挙げられる。共役系に電荷密度を与える、アルコキシ基のような置換基が特に好ましい。特に、炭素原子１０個までのアルキル基や環原子１０個までのアリール基もまたポリメチン鎖に存在させることができる。
【００２１】
アニオンＸは、強酸（例えば、ＨＸは３未満、好ましくは１未満のｐＫａとする）から誘導されるのが好ましい。Ｘに好適なものとしては、ＣｌＯ4、ＢＦ4、ＣＦ3ＳＯ3、ＰＦ6、ＡｓＦ6、ＳｂＦ6およびパーフルオロエチルシクロヘキシルスルホネートが挙げられる。
【００２２】
ＴＡＰＭ染料は、例えば、適切なベンゾフェノンを対応の１，１−ジアリールエチレンに変換（Ｗｉｔｔｉｇ反応により）した後、強酸ＨＸの存在下でトリアルキルオルトエステルと反応させる等、一般に知られた方法により合成することができる。好ましいＴＡＰＭ染料は、通常、７００ｎｍから９００ｎｍの領域で吸収するので、赤外線ダイオードレーザーに好適である。
【００２３】
赤外線吸収材料は、一般に、可視領域のスペクトルで吸収するため、所望しない色となる。例えば、赤外線吸収材料を含有する層に漂白剤を添加するなど、この問題を排除するためのいくつかのプロセスが業界では周知である。漂白剤は、構造体に用いられる特定の赤外線吸収体を漂白する能力に基づいて選ぶ。これは当業者に周知である。例えば、米国特許第５，２１９，７０３号には、特定の近赤外増感剤を漂白するある種のフォトアシッドジェネレータが記載されている。ＴＡＰＭ染料を用いるときは、米国特許出願第０８／６１９，４４８号（Ｐａｔｅｌら）「レーザー吸収可能な光漂白組成物」に開示されているようなジヒドロピリジン誘導体が有用な漂白剤として証明されている。
【００２４】
好ましいドナー要素は、米国特許出願第０８／４８９，８２２号（Ｐａｔｅｌら）「熱転写要素」に記載されているように、着色層に黒色着色剤とバインダーに加えてフルオロカーボン化合物を含む。
【００２５】
着色層は対応の画像形成用途（例えば、色のプルーフ、グラフィックアートマスク、印刷板、カラーフィルタ等）に適するように処方される。多くの製品用途において、画像形成された物品の性能を改善するために、着色層材料は、レーザー転写の前、後またはそれと組み合わせて架橋させるのが好ましい。着色層に含まれる添加剤も最終用途（例えば、光開始剤およびモノマーまたはオリゴマー）に特有のものとなり、当業者に周知である。
【００２６】
好ましい架橋樹脂系は、同時係属米国特許出願第０８／８４２，１５１号「レーザー誘導フィルム転写系」に記載されており、下式の潜硬化剤に関して反応性のある複数のヒドロキシル基を有する樹脂を含む。
【化２】
0004025016.tif 000003
式中、Ｒ1はＨ、アルキル基、シクロアルキル基またはアリール基であり、各Ｒ2は独立にアルキル基またはアリール基を表し、各Ｒ3は独立にアルキル基またはアリール基を表し、Ｒ4はアリール基を表す。Ｒ1は実質的にアルキル、シクロアルキルまたはアリール基を含む安定なピリジニウムカチオンの形成と相容れるいずれかの基であるのが好ましいが、価格と利便性の理由から、単純なアルキル基（メチル、エチル、プロピル等）または単純なアリール基（フェニル、トルイル等）が好ましい。
【００２７】
同様に、Ｒ2は実質的にいずれのアルキルまたはアリール基であってもよいが、価格と合成のしやすさの理由から低級アルキル基（メチル、エチル等）が好ましい。Ｒ3はまた、いずれのアルキルまたはアリール基であってもよいが、好ましくは、対応のアルコールまたはフェノール、Ｒ3−ＯＨが良い残基となるように選択する。というのは、これは、硬化機構の中心と考えられるエステル交換反応を促進するためである。このように、ニトロ、シアノまたはフッ素化置換基のような電子吸引置換基を１個以上含むアリール基または炭素原子１０個までのアルキル基が好ましい。最も好ましくは、Ｒ3−ＯＨが約１００℃以上の温度で揮発するように各Ｒ3はメチル、エチル、プロピル等のアルキル基である。Ｒ4はフェニル、ナフチル等、それらの置換誘導体も含めて、いずれのアリール基であってもよいが、最も利便性のあるのはフェニルである。Ｒ4がＨまたはアルキルである同様の化合物は適していない。というのはかかる化合物は、周囲温度または中程度の高温で多くの赤外線吸収体と反応し、その結果、貯蔵寿命が制限されるためである。
【００２８】
複数のヒドロキシ基を有する樹脂は、様々な材料から選択することができる。レーザーを照射する前、通常の取扱いおよび保管中、媒体を、十分な凝集力と摩耗、剥離、フレーキング、発塵等による損傷に対する耐久性を備えた、平滑な、粘着性のないコーティングの形態としておくのが理想的である。このように、周囲温度より高いガラス転移温度を有する膜形成ポリマーが好ましい。さらに、好ましいヒドロキシ官能性ポリマーは、転写媒体のその他の成分を溶解または分散することができ、それら自身が低級アルコール類、ケトン類、エーテル類、炭化水素類、ハロアルカン類等のような代表的なコーティング溶剤に可溶である。好ましいヒドロキシ官能性樹脂は、例えば、少なくとも５％の未反応ヒドロキシル基を含有する「ＢＵＴＶＡＲ」Ｂ−７６（モンサント（ミズーリ州、セントルイス）より入手可能）のようなポリ（ビニルアルコール）をブチルアルデヒドと反応させることにより形成されたポリマーである。
【００２９】
画像レセプターは、これに限定されるものではないが、紙、透明フィルム、ＬＣＤディスプレイの活性部分、金属類等をはじめとして特定の用途に好適ないずれの材料であってもよい。着色層からレセプターへの転写を促すために、１層以上の層が画像レセプターにコートされていてもよい。コーティングは任意で、国際特許出願ＷＯ第９４／０４３６８号に開示されているような熱漂白剤および／またはＩＲ吸収体を含有していてもよい。好適な熱漂白剤としては、グアニジン誘導体、ジヒドロピリジン誘導体（上述したようなもの）、アリールスルホニルアセテートと第４級アンモニウムニトロフェニル−スルホニルアセテートのアミン塩が挙げられるがこれに限られるものではない。レセプタートップコートの樹脂の特性（例えば、分子量、ＴｇおよびＴｍ）は、転写の種類（アブレーション、溶融固着または昇華）により異なる。例えば、溶融固着機構により転写を促すために、レセプターのトップコートと着色剤ドナー層の両方に同様の、または同一の樹脂を用いると有利である。好ましい熱転写系において、「ＢＵＴＶＡＲ」Ｂ７６（モンサントより入手可能なポリビニルブチラール）、Ｐｌｉｏｌｉｔｅ  Ｓ５Ａ（グッドリッチより入手可能なポリスチレン／ブタジエン樹脂）および同様の熱可塑性樹脂が極めて好適なレセプタートップコート材料である。レセプタートップコートの表面は平滑であっても粗くてもよい。粗い表面は、シリカやポリマービーズのようなレセプター不活性粒子をトップコートに組み込むことにより得られる（例えば、ＧＢ第２，０８３，７２６号および米国特許第４，８７６，２３５号を参照のこと）。
【００３０】
漂白剤がはじめからレセプター中に存在しているときは、用いる漂白剤の量は、用いるIR吸収体の濃度と特性、例えば、着色剤との共転写の傾向、目視される呈色の強度等によって大きく異なる。通常、レセプター層中、約２重量パーセント（ｗｔ％）〜約２５ｗｔ％の固体が好適であり、通常の量は約５ｗｔ％〜約２０ｗｔ％である。
【００３１】
ドナーからレセプターへの黒色着色剤の画像の転写は、当業者に周知の従来のレーザーアドレス可能な手順により行うことができる。代表的な系において、例えば、真空に保つか、この代わりに米国特許第５，４７５，４１８号に記載された装置のような円柱レンズ装置によって、ドナーとレセプターは密接させて向き合うよう状態で組み立てられ、このアセンブリを好適なレーザーによりスキャンする。このアセンブリに、一般に用いられる赤外または近赤外線レーザー（例えば、レーザーダイオードおよびＹＡＧレーザー）のいずれかによって画像形成する。例えば、平台スキャナー、外部ドラムスキャナーまたは内部ドラムスキャナーのような公知のスキャンニング装置ならいずれを用いてもよい。これらの装置において、画像形成されるアセンブリを、例えば、真空を保って、ドラムまたは床に固定し、レーザービームを、ドナー−レセプターアセンブリのＩＲ吸収層のスポット、例えば、直径約２０ミクロンに集束させる。画像形成される全領域にわたってこのスポットをスキャンし、レーザー出力を電子的に保管された画像情報に従って調整する。ドナーレセプターアセンブリの異なる領域を２つ以上のレーザーで同時にスキャンしてもよく、必要であれば、２つ以上のレーザーの出力を、より高い強度の単一スポットへと光学的に結合する。レーザー照射（ａｄｄｒｅｓｓ）は、通常ドナー側からであるが、レセプターがレーザー放射線を透過する場合にはレセプター側からであってもよい。
【００３２】
以下の実施例により本発明をさらに説明するが、これに限られるものではない。
【００３３】
【発明の実施の形態】
以下の商標は、対応のリストされた材料を表す。
【００３４】
「ＢＵＴＶＡＲ」Ｂ−７６は、モンサント（ミズーリ州、セントルイス）より入手可能なポリビニルブチラールである。
【００３５】
「ＮＥＰＴＵＮ」Ｂｌａｃｋ  Ｘ６０（Ｃ．Ｉ．  Ｓｏｌｖｅｎｔ  Ｂｌａｃｋ  ３、ＣＡＳ登録番号４１９７−２５−５）および「ＰＡＬＩＯＧＥＮ」Ｂｌａｃｋ  Ｓ００８４（Ｃ．Ｉ．  Ｐｉｇｍｅｎｔ  Ｂｌａｃｋ  ３１、ＣＡＳ登録番号６７０７５−３７−０）は、両者ともＢＡＳＦ社（ノースカロライナ州、シャーロット）より入手可能である。
【００３６】
「ＤＩＳＰＥＲＢＹＫ」１６１はＢＹＫ−Ｃｈｅｍｉｅより入手可能な分散剤である。
【００３７】
「ＰＬＩＯＬＩＴＥ」Ｓ−５Ａはグッドリッチより入手可能なスチレン／ブタジエン樹脂である。
【００３８】
フルオロカーボン界面活性剤はフッ素化アクリレート／短鎖アルキルアクリレート／極性モノマーの５５／３５／１０ターポリマーである。
【００３９】
赤外線吸収染料（Ｄ１）は以下の構造を有している。
【化３】
0004025016.tif 000004
ジヒドロピリジン誘導体Ｃ１は以下の構造を有している。
【化４】
0004025016.tif 000005
その他の材料はすべて、アルドリッチケミカルズ（ウィスコンシン州、ミルウォーキー）より入手可能である。以下の黒色ドナーは、実施例２、３および４の比較のために作成した。
【００４０】
比較例１
対応する量で以下に挙げた成分を結合・混合することにより、黒色コーティング溶液を調製した。
0004025016.tif 000006
（ＭＥＫ中１６．０％Ｔ．Ｓ．：４８．５４％レッドシェードシアン顔料、４８．５４％「ＢＵＴＶＡＲ」Ｂ−７６および２．９１％「ＤＩＳＰＥＲＢＹＫ」１６１）
0004025016.tif 000007
（ＭＥＫ中１４．８％Ｔ．Ｓ．：４７．１７％ブルーシェーマゼンタ、４７．１７％「ＢＵＴＶＡＲ」Ｂ−７６および５．６５％「ＤＩＳＰＥＲＢＹＫ」１６１）
0004025016.tif 000008
黒色コーティング溶液を、適切なウェットコーティング重量でポリエステル基板上にコートし、所望の光学濃度が得られるまで乾燥した。
【００４１】
実施例２
実施例２は、ネプチューンＫ顔料を黒色層処方に添加して、カーボンブラック成分を総着色剤濃度の４０重量％まで減じる影響について示すものである。対応する量で以下に挙げた成分を結合・混合することにより、黒色コーティング溶液を調製した。
0004025016.tif 000009
（ＭＥＫ中２０．８％Ｔ．Ｓ．：４７．５２％カーボンブラック顔料、４７．５２％「ＢＵＴＶＡＲ」Ｂ−７６および４．９５％「ＤＩＳＰＥＲＢＹＫ」１６１）
0004025016.tif 000010
（ＭＥＫ中１４．８％Ｔ．Ｓ．：４７．１７％ブルーシェードマゼンタ、４８．５４％「ＢＵＴＶＡＲ」Ｂ−７６および２．９１％「ＤＩＳＰＥＲＢＹＫ」１６１）
0004025016.tif 000011
（ＭＥＫ中１８．４％Ｔ．Ｓ．：４８．５４％「ＮＥＰＴＵＮ」Ｂｌａｃｋ、４８．５４％「ＢＵＴＶＡＲ」Ｂ−７６および２．９１％「ＤＩＳＰＥＲＢＹＫ」１６１）
0004025016.tif 000012
（ＭＥＫ中１５．７％Ｔ．Ｓ．：４８．５４％レッドシェードイエロー顔料、４８．５４％「ＢＵＴＶＡＲ」Ｂ−７６および２．９１％「ＤＩＳＰＥＲＢＹＫ」１６１）
0004025016.tif 000013
黒色コーティング溶液を、適切なウェットコーティング重量でポリエステル基板上にコートし、所望の光学濃度が得られるまで乾燥した。
【００４２】
実施例３
実施例３は、パリオジェンＫ顔料を黒色層処方に添加して、カーボンブラック成分を総着色剤濃度の２５重量％まで減じる影響について示すものである。対応する量で以下に挙げた成分を結合・混合することにより、黒色コーティング溶液を調製した。
0004025016.tif 000014
（ＭＥＫ中２０．８％Ｔ．Ｓ．：４７．５２％カーボンブラック顔料、４７５２％「ＢＵＴＶＡＲ」Ｂ−７６および４．９５％「ＤＩＳＰＥＲＢＹＫ」１６１）
0004025016.tif 000015
（ＭＥＫ中１６．０％Ｔ．Ｓ．：４８．５４％レッドシェードシアン顔料、４８．５４％「ＢＵＴＶＡＲ」Ｂ−７６および２．９１％「ＤＩＳＰＥＲＢＹＫ」１６１）
0004025016.tif 000016
（ＭＥＫ中１１．９％Ｔ．Ｓ．：４７．１７％「ＰＡＬＩＯＧＥＮ」ブラック顔料、４７．１７％「ＢＵＴＶＡＲ」Ｂ−７６および５．６５％「ＤＩＳＰＥＲＢＹＫ」１６１）
0004025016.tif 000017
黒色コーティング溶液を、適切なウェットコーティング重量でポリエステル基板上にコートし、所望の光学濃度が得られるまで乾燥した。
【００４３】
実施例４
実施例４は、「ネプチューン」Ｋ顔料およびマイクロリスバイオレットＢ−Ｋを黒色層処方に添加して、カーボンブラック成分を総着色剤濃度の１４重量％まで減じる影響について示すものである。対応する量で以下に挙げた成分を結合・混合することにより、黒色コーティング溶液を調製した。
0004025016.tif 000018
（ＭＥＫ／ＳＯＬＶＰＭ５０／５０中２１．３％Ｔ．Ｓ．：４７．５２％カーボンブラック顔料、４７．５２％「ＢＵＴＶＡＲ」Ｂ−７６および４．９５％「ＤＩＳＰＥＲＢＹＫ」１６１）
0004025016.tif 000019
（ＭＥＫ中９．６％Ｔ．Ｓ．：１００％Ｍｉｃｒｏｌｉｔｈ  Ｖｉｏｌｅｔ−ＢＫ）
0004025016.tif 000020
（ＭＥＫ中１５．２％Ｔ．Ｓ．：１００％「ＮＥＰＴＵＮ」Ｋ）
0004025016.tif 000021
（ＭＥＫ／ＳＯＬＶＰＭ５０／５０中１６．４％Ｔ．Ｓ．：４８．５４％レッドシェードイエロー顔料、４８．５４％「ＢＵＴＶＡＲ」Ｂ−７６および２．９１％「ＤＩＳＰＥＲＢＹＫ」１６１）
0004025016.tif 000022
黒色コーティング溶液を、適切なウェットコーティング重量でポリエステル基板上にコートし、所望の光学濃度が得られるまで乾燥した。
【００４４】
比較例１〜実施例４の黒色ドナーを、ＭＥＫ８０．４ｇ、「ＰＬＩＯＬＩＴＥ」Ｓ−５Ａを１５．７ｇ、ジフェニルグアニジン２．２ｇおよび８ミクロンのポリステアリルメタクリレートビーズ（ＭＥＫ中１０％Ｔ．Ｓ．）１．８ｇを含有する溶液をポリエステル基材にコーティングし乾燥させることにより作成したレセプターと密接させた。複合体を組立て、Ｐｒｅｓｓｔｅｃｋ「ＰＥＡＲＬＳＥＴＴＥＲ」（画像形成波長＝９１５ｎｍ）レーザーイメージャーで画像形成した。画像形成波長８３０ｎｍのレーザーイメージャーを用いても同様の結果が得られる。
【００４５】
実施例２、３および４の転写されたハーフトーンのドット画像は、比較例に比べて画像品質が大幅に改善されていた。「ＭＡＴＣＨＰＲＩＮＴ」ブラックカラーを参照として用いて、Ｇｒｅｔａｇ  ＳＰＭ−１００分光光度計でデルタＥ値を測定した。表１に得られた結果をまとめてある。
【表１】
0004025016.tif 000023
表１によれば、反射性光学濃度またはデルタＥに悪影響を及ぼすことなく、９１５ｎｍでの吸光度を大幅に減少できることがわかる。実際に、実施例２、３および４は、それぞれＭｉｃｒｏｌｉｔｈ  Ｖｉｏｌｅｔ  Ｂ−Ｋ黒色顔料と組み合わせて「ネプチューン」、「パリオジェン」および「ネプチューン」Ｋ顔料を用いることにより、さらに高いＲＯＤが得られることを示している。実施例２〜４は、カーボンブラック顔料が非常に多い比較例１よりも大幅により良い画像品質とより良い色適合性（低いデルタＥ）を示していた。
【００４６】
図１に、画像形成波長８３０ｎｍの１０ワットレーザーのクレオ「ＴＲＥＮＤＳＥＴＴＥＲ」プレートメーカーを用いて得られたデータを示す。比較例１は、標準のカーボンブラック処方であり、転写された付着物のゆがみのため感度が低く、最大光学濃度が低い。実施例２は「ネプチューン」染料プラスブラックバイオレット染料処方であり、塗りつぶし画像形成領域とハーフトーンドットの両方において感度が最良で、画像のゆがみが最小である。
【００４７】
図２〜５は、比較例１、実施例２、３および４のそれぞれにおいて作成された各ブラックドナーシートのＵＶ／ＮＩＲ分光光度計の記録を示す。吸光度スペクトルによれば、最も一般的に用いられている赤外および近赤外画像形成装置におけるレーザーダイオードの出力に対応する７５０ｎｍ（好ましくは８００ｎｍ）を超える波長での吸光度が、実施例２〜４のカーボンブラックの量の減少のために減少していることが明らかに示されている。
【００４８】
本明細書に開示された特許、特許出願および出版物はすべて、それぞれ参考文献としてここに組み込まれる。上記の記載は説明のためであって、限定を意図するものではないものと理解される。本発明の様々な修正および変更は、本発明の範囲および技術思想から逸脱することなく前述の記載から当業者には明白であろう。本発明は、本明細書に記載した説明のための実施形態に不当に限定されるものではないものと理解される。
【図面の簡単な説明】
【図１】  処方の感度への影響を示すグラフ。
【図２】  着色層中の全着色剤成分の約８０％がカーボンブラックである比較例１に記載した黒色ドナーの吸収スペクトル。
【図３】  着色層中の全着色剤成分の約４０％がカーボンブラックである実施例２に記載した黒色ドナーの吸収スペクトル。
【図４】  着色層中の全着色剤成分の約２５％がカーボンブラックである実施例３に記載した黒色ドナーの吸収スペクトル。
【図５】  着色層中の全着色剤成分の約１２％がカーボンブラックである実施例４に記載した黒色ドナーの吸収スペクトル。
【図１】
0004025016.tif 000024
【図２】
0004025016.tif 000025
【図３】
0004025016.tif 000026
【図４】
0004025016.tif 000027
【図５】
0004025016.tif 000028